ТЕРМОПЛАСТИЧНАЯ КОМПОЗИЦИЯ, СОДЕРЖАЩАЯ ПОЛИЭТИЛЕН, ЕЕ ИЗГОТОВЛЕНИЕ И ИСПОЛЬЗОВАНИЕ

1. Термопластичная композиция, содержащая, по меньшей мере, компоненты (i)-(iii):
(i) от 10 до 50 мас.% комбинации из, по меньшей мере, одного первого этиленового полимера (А) и, по меньшей мере, одного второго этиленового полимера (В), где упомянутый первый этиленовый полимер (А) имеет
3
3
(А1) плотность в диапазоне 0,87 г/см-0,90 г/см при измерении в соответствии с ASTM D792;
(А2) индекс текучести расплава в диапазоне 0,3 г/10 мин - 5 г/10 мин при измерении в соответствии с ASTM D1238 (190°С/2,16 кг);
(А3) модуль упругости при изгибе в диапазоне от 5 до 60 МПа при измерении в соответствии с ASTM D790;
и где упомянутый второй этиленовый полимер (В) имеет
3
3
(В1) плотность в диапазоне 0,90 г/см-0,92 г/см при измерении в соответствии с ASTM D792;
(В2) индекс текучести расплава в диапазоне 0,3 г/10 мин - 10 г/10 мин при измерении в соответствии с ASTM D1238 (190°С/2,16 кг);
(В3) модуль упругости при изгибе, который больше чем модуль упругости при изгибе полимера (А);
(ii) 35-90 мас.% неорганических частиц в качестве наполнителя;
(iii) 0,05-20 мас.% жидкости (при 23°С) в качестве пластификатора для, по меньшей мере, одного первого этиленового полимера (А) и/или, по меньшей мере, одного второго этиленового полимера (B);
при этом значение мас.% компонентов (i) - (iii) основано на общей массе композиции,
где композиция дополнительно содержит, по меньшей мере, один третий полиэтиленовый полимер (С), который имеет
3
3
(С1) плотность в диапазоне 0,92 г/см-0,97 г/см при измерении в соответствии с ASTM D792;
(С2) индекс текучести расплава в диапазоне 0,15 г/10 мин - 100 г/10 мин при измерении в соответствии с ASTM D1238 (190°C/2,16 кг).
2. Композиция по п. 1, где полимер (С) имеет
3
3
(С1) плотность в диапазоне 0,92 г/см-0,95 г/см при измерении в соответствии с ASTM D792;
(С2) индекс текучести расплава в диапазоне 20 г/10 мин - 90 г/10 мин при измерении в соответствии с ASTM D1238 (190°С/2,16 кг);
или
3
3
(С1) плотность в диапазоне 0,925 г/см-0,935 г/см при измерении в соответствии с ASTM D792;
(С2) индекс текучести расплава в диапазоне 30 г/10 мин - 80 г/10 мин при измерении в соответствии с ASTM D1238 (190°С/2,16 кг).
3. Композиция по п. 1 или 2, где
(А) имеет
3
3
(А1) плотность в диапазоне 0,87 г/см-0,89 г/см при измерении в соответствии с ASTM D792;
(А2) индекс текучести расплава в диапазоне 0,5 г/10 мин - 3 г/10 мин при измерении в соответствии с ASTM D1238 (190°С/2,16 кг);
(А3) модуль упругости при изгибе в диапазоне от 10 до 50 МПа при измерении в соответствии с ASTM D790;
полимер (В) имеет
3-
3
(В1) плотность в диапазоне 0,90 г/см0,92 г/см при измерении в соответствии с ASTM D792;
(В2) индекс текучести расплава в диапазоне 0,5 г/10 мин - 7 г/10 мин при измерении в соответствии с ASTM D1238 (190°С/2,16 кг);
или
(А) имеет
3
3
(А1) плотность в диапазоне 0,87 г/см-0,89 г/см при измерении в соответствии с ASTM D792;
(А2) индекс текучести расплава в диапазоне 0,5 г/10 мин - 3 г/10 мин при измерении в соответствии с ASTM D1238 (190°С/2,16 кг);
(А3) модуль упругости при изгибе в диапазоне от 10 до 40 МПа при измерении в соответствии с ASTM D790;
(В) имеет
3
3
(В1) плотностью в диапазоне 0,90 г/см-0,92 г/см при измерении в соответствии с ASTM D792;
(В2) индексом текучести расплава в диапазоне 0,5 г/10 мин - 1,5 г/10 мин при измерении в соответствии с ASTM D1238 (190°С/2,16 кг).
4. Композиция по п. 1 или 2, где
(А) представляет собой сополимер этилена с 1-бутеном или 1-октеном;
(В) представляет собой линейный полиэтилен низкой плотности (ЛПЭНП); и
(С) представляет собой полиэтилен низкой плотности (ПЭНП).
5. Композиция по п. 1 или 2, где масса (А) находится в диапазоне от 5 до 30%, масса (В) находится в диапазоне от 60 до 90%, а масса (С) находится в диапазоне от 1 до 20%, на основе общего количества (А), (В) и (С) (= 100%).
6. Композиция по п. 1 или 2, где упомянутые неорганические частицы компонента (ii) выбирают из группы, состоящей из: карбоната кальция, сульфата кальция, карбоната бария, сульфата бария, карбоната магния, сульфата магния, оксида алюминия, глины, диоксида кремния или смесей из двух и более из них.
7. Композиция по п. 1 или 2, где упомянутую жидкость компонента (iii) выбирают из группы, состоящей из: парафиновых, ароматических и нафтеновых масел; эпоксидированных масел, таких как эпоксидированное соевое масло и эпоксидированное льняное масло; сложных полиэфиров многоосновной кислоты и полиола; простых полиэфиров и полиэфир-эфирных сополимеров; монокарбоновых кислот, содержащих от 7 до 12 атомов углерода; и смесей из двух и более из них.
8. Композиция по п. 1 или 2, дополнительно содержащая компонент (iv):
(iv) от 0,01 до 25 мас.% антифрикционной добавки, добавки, придающей стойкость к воспламенению, стабилизатора, красителя, пигмента, антиоксиданта, антистатика, улучшителя текучести, разделительной смазки для форм и зародышеобразователя или смеси из двух и более из них на основе общей массы композиции.
9. Композит, содержащий композицию по любому из  пп.1-8
10. Композит по п. 9, где композитом является слоистый композит.
11. Композит по п. 10, где слоистый композит представляет собой систему масса-пружина, где композиция образует барьерный слой, и, по меньшей мере, один дополнительный слой, содержащий материал, выбираемый из группы, состоящей из: пеноматериала, флиса, войлока, волокон, регенерата или смеси из двух и более из них, образует слой пружины.
12. Способ получения композиции по любому одному из пп. 1-8 или получения композита по любому одному из пп. от 9 до 11, включающий, по меньшей мере, следующие далее стадии (Р1) и (Р3):
(Р1) смешение компонентов от (i) до (iii) и необязательно компонента (iv);
(Р3) экструдирование, вакуумное формование, глубокая вытяжка, холодное формование, горячее формование, каландрование или литьевое формование смешанных компонентов (i)-(iii) и необязательно компонента (iv).
13. Способ получения композита по любому одному из пп. 9-11, включающий, по меньшей мере, следующие далее стадии (Р1) и (Р3):
(Р1) смешение компонентов от (i) до (iii) и необязательно компонента (iv);
(Р3) экструдирование, вакуумное формование, глубокая вытяжка, холодное формование, горячее формование, каландрование или литьевое формование смешанных компонентов (i)-(iii) и необязательно компонента (iv).
14. Акустический изолятор, содержащий термопластичную композицию по любому одному из пп. 1-8 или содержащий композит по любому одному из пп. 9-11 или содержащий термопластичную композицию, полученную способом по п. 12, или композит, полученный  способом по п. 13.
15. Барьерный слой системы масса-пружина, содержащий термопластичную композицию по любому одному из пп. 1-8.
16. Автомобильная деталь, содержащая термопластичную композицию по любому одному из пп. 1-8 или содержащая композит по любому одному из пп. 9-11 или содержащая термопластичную композицию, полученную способом по п.12, или композит, полученный  способом по п. 13; или включающая акустический изолятор по п. 14; или включающая барьерный слой по п. 15.